(57)【特許請求の範囲】
【請求項１】
熱硬化性樹脂を含浸した繊維基材を複数枚積層してなる超電導機器用積層板において、熱硬化性樹脂としてビスフェノールＡ型エポキシ樹脂を用い、これに平均粒径１．５μｍの球状のシリカを添加したことを特徴とする超電導機器用積層板。
【請求項２】
熱硬化性樹脂を含浸した繊維基材を複数枚積層してなる超電導機器用積層板において、熱硬化性樹脂としてビスフェノールＡ型エポキシ樹脂を用い、これに平均粒径１．５μｍの球状のシリカおよび短繊維無機質充填材を添加したことを特徴とする超電導機器用積層板。
【請求項３】
短繊維無機質充填材が短繊維状または結晶針状のガラスである請求項２記載の超電導機器用積層板。
【請求項４】
平均粒径１．５μｍの球状のシリカまたはこれと短繊維無機質充填材を添加したビスフェノールＡ型エポキシ樹脂を繊維基材に含浸させ、これを乾燥してプリプレグリシートとし、このプリプレグリシートを複数枚重ねて加圧加熱硬化することを特徴とする超電導機器用積層板の製造方法。
【請求項５】
平均粒径１．５μｍの球状のシリカまたはこれと短繊維無機質充填材を添加したビスフェノールＡ型エポキシ樹脂を繊維基材に含浸させた後、その両表面をバーコーターまたはスキージーで調整する請求項４記載の超電導機器用積層板の製造方法。
【発明の詳細な説明】
【０００１】
【発明の属する技術分野】
本発明は絶縁構造物として極低温で使用される超電導機器の構成材料として適した積層板およびその製造方法に関する。
【０００２】
【従来の技術】
強化繊維または強化繊維の織布（クロス）に熱硬化樹脂を含浸し、その複数枚を積層して加圧・加熱した積層板は、各種強化繊維と各種熱硬化性樹脂が複合されており、一般に積層板あるいはＦＲＰと呼称されて各方面で重用されている。この内、電機機器ではガラス強化繊維エポキシ樹脂積層板が最も広く用いられている。
【０００３】
このエポキシ樹脂積層板は、電機絶縁性や機械特性に優れ、また耐熱的にも幅広く対応できるバランスのとれた特性を有しており、かつ経済的である。しかしながら、積層しているために貫層方向の膨脹・収縮が大きく、また機械的にも層を剥離する方向の強度にさらに高いものが望まれている。
【０００４】
そこで、特に貫層方向の膨脹・収縮を小さく抑えるために、樹脂量を通常の３０〜４０ｗｔ％から極限まで低下させる研究が行われている。一方、含浸樹脂に充填材を複合してクロスの間を埋めることで樹脂量を低下させる試みもある。例えば、ＣＥＣ／ＩＣＭＣ in Albuque Arb-8 “GLASSFIBER REINFORCED PLASTICS FOR CRYOGENIC USE IMPROVEMENT OF THEMAL CONTRACTION AND ELASTICMODULUS IN THICKNESS DIRECTION”および１９９４年度電絶展予稿集“極低温用高性能積層板の開発”によれば、室温から液体チッ素温度までの収縮率を０．３％程度にするには樹脂量を３０ｗｔ％以下にしなければならないが、これを実際のヘリウム温度にまで拡張すると収縮率をさらに低下させることが望まれる。
【０００５】
しかしながら、上記文献のうち、前者の文献で充填材を複合した結果を見ると、樹脂マトリックスでは収縮率、圧縮強さのいずれにも効果が出ているが、これを強化繊維と共に積層板として成形すると、収縮率にはほとんど効果がなく、しかも曲げ強さが大幅に低下している。
【０００６】
このように、積層板をさらに低収縮・高強度へとその特性を向上させることはこれまで達成することができなかった。それにも拘らず、近年超電導機器の製品が拡大しており、このような特性向上の要求はさらに高まっている。
【０００７】
【発明が解決しようとする課題】
本発明は上記状況に対してなされたもので、絶縁構造物として使用される積層板において、室温から極低温にしたときの貫層方向の収縮率を低下させ、かつ機械的強度を向上させることを目的とするもので、特に極低温で使用される超電導機器に適用できる積層板を提供することを目的とするものである。
【０００８】
【課題を解決するための手段】
本発明は、熱硬化性樹脂を含浸した繊維基材を複数枚積層してなる超電導機器用積層板において、熱硬化性樹脂としてビスフェノールＡ型エポキシ樹脂を用い、これに平均粒径１．５μｍの球状のシリカを添加したことを特徴とする。また、熱硬化性樹脂を含浸した繊維基材を複数枚積層してなる超電導機器用積層板において、熱硬化性樹脂としてビスフェノールＡ型エポキシ樹脂を用い、これに平均粒径１．５μｍの球状のシリカおよび短繊維無機質充填材を添加したことを特徴とする。
【０００９】
上記において、球状のシリカは、溶融した後、粒状化して得られる。また、短繊維無機質充填材は短繊維状または結晶針状（ウイスカー）のガラスが好ましい。さらに、ガラスの短繊維は直径２〜２０μｍ、長さが３〜３００μｍで平均長さ１００μｍ以下がよい。
【００１０】
球状のシリカと短繊維無機質充填材との両方を添加する場合には、両者の比は前者が２０〜８０重量％、後者が８０〜２０重量％がよい。
【００１１】
また本発明は上記積層板の製造方法に関するもので、上記球状のシリカまたはこれと短繊維無機質充填材を添加したビスフェノールＡ型エポキシ樹脂を繊維基材に含浸させ、これを乾燥してプリプレグリシートとし、プリプレグリシートを複数枚重ねて加圧加熱硬化することを特徴とする。ここで、繊維基材にビスフェノールＡ型エポキシ樹脂を含浸させた後に、その両面をバーコーターを使用して塗布面および塗布量の調整をするとよい。これは、特に短繊維無機質充填材を使用した場合に、積層板を成型するときの加圧によって繊維基材を損傷することがあり、これを防ぐ必要からである。バーコーターを使用すると、繊維基材の凸部にのった短繊維無機質充填材をクロスの織り目あるいは繊維に沿った方向に矯正することができ、繊維基材を損傷することがない。なお、バーコーターの代わりにスキージーを用いてもよい。
【００１２】
現在一般に使用されている積層板は、強化繊維または強化繊維の織布（クロス）に樹脂を塗布して積層したもので、クロスの織り目が樹脂として形成されているので、積層方向の膨脹や収縮が繊維方向に比べて非常に大きく、問題となっている。そこで樹脂に充填材を入れることで膨脹・収縮の低減を図ることができるが、従来使用されていた充填材は粉砕品であって、その粒子形状や粒径によっては積層板を形成するときの加圧によって基材繊維を損傷する。
【００１３】
本発明では球状のシリカを使用したので、クロス目に適合し、基材繊維を損傷する危惧が少ない。また、その粒径も、繊維径よりも小さく、１．５μｍとしたので、繊維の間やクロスの織り目によく含浸する。
【００１４】
また、本発明において短繊維無機質充填材を上記球状のシリカに配合すると、積層したときの層と層との接着力を高めることができる。その場合、短繊維無機質充填材として直径２〜２０μｍ、長さが３〜３００μｍで平均長さ１００μｍ以下のものを使用すると、クロスの織り目に含浸が容易で、積層板を成形するときの加圧によって基材繊維を損傷する危惧が少ない。また、球状のシリカとの配合比を前者が２０〜８０重量％、後者が８０〜２０重量％とすると、含浸樹脂を低粘度化する効果があり、含浸性の優れたものとなる。
【００１５】
一般に積層板は極低温で使用されると、室温から約３００Ｋも冷却されることになるので、そのときの収縮率が熱歪みとして機器の信頼性に影響を与えることになる。従来の積層板では収縮率が０．４〜０．５％であるので、多用されるステンレス材の０．３％に比べるとその差は大きい。超電導機器では電磁力が強く、大型であり、かつ寸法精度の要求も厳しいので、収縮率の信頼性に与える影響はさらに大きくなる。したがって少なくともステンレス材程度の収縮率が必要となる。本発明の積層板はこのような要求に答えることができる。
【００１６】
【発明の実施の形態】
（実施例１）
ビスフェノールＡ型エポキシ樹脂１００部、ジシアンジアミド３部、２−エチル−４−メチルイミダゾール０．１部およびアセトン６０部を加えて攪拌溶融し、次に無機質充填材として球状シリカ（平均粒径１．５μｍ）を１００部加えてエポキシ樹脂ワニスを調製した。このワニスを厚さ１９０μｍのガラスクロスに塗布含浸し、１３０℃の温度で乾燥してプリフレグを作成した。
【００１７】
これを２４枚重ねて、熱プレスで１７０℃、４０ｋｇ／ｃｍ2 で６０分間で一体に成形して、厚さ約３ｍｍの積層板を作成した。
比較例として、表１に示すように、充填材の入らない積層板、破砕シリカまたは破砕アルミナを添加した積層板を同様の方式で作成した。
【００１８】
（実施例２）
無機質充填材として球状シリカ（平均粒径１．５μｍ）を５０部およびガラス短繊維（直径１２μｍ、平均長７０μｍ）を５０部用いた以外は実施例１と同様な方法で、積層板を作成した。
【００１９】
（実施例３）
実施例２において、エポキシ樹脂ワニスをガラスクロスに塗布するとき、直径５ｍｍのステンレス棒をバーコーターとして両面を調整してプリフレグを作成した。それ以外は上記のとうりに積層板を作成した。
【００２０】
上記実施例１〜３および比較例の各積層板をそれぞれ室温〜４．２Ｋ、室温〜液体チッ素温度に置いて、収縮率（％）を調べた。また、層方向圧縮強さおよび曲げ強さ（ＭＰａ）を調べた。結果は以下のとうりである。
【００２１】
【表１】
0003748939.tif 000002
【００２２】
【発明の効果】
以上説明したように、本発明の積層板は極低温まで温度変化した場合でも層方向への収縮率が低く、かつ機械的強度も低下しない。したがって、極低温で使用される機器、特に超電導機器の絶縁および構造材料として有用である。